(57)【特許請求の範囲】
【請求項１】
１種以上の（メタ）アクリル系モノマーと１種以上の親水性−親油性の均衡（Ｈｙｄｒｏｐｈｉｌｉｃ−Ｌｉｐｏｐｈｉｌｉｃ−Ｂａｌａｎｃｅ）  が１２〜２０の範囲にあるエチレンオキサイド系のノニオン性の親水基を有するモノマーとから得られるアクリル系共重合体に、粘着付与樹脂を混合した後、該混合物を水に分散してなるアクリルエマルジョン組成物。
【請求項２】
請求項１記載のアクリルエマルジョン組成物に、上記アクリルエマルジョン組成物に用いられたアクリル系共重合体以外のアクリル系重合体が水に分散されているアクリル系エマルジョンを混合してなるアクリルエマルジョン組成物。
【請求項３】
重量平均分子量５万〜２０万の範囲にあるアクリル系共重合体を用いた請求項１記載のアクリルエマルジョン組成物と、重量平均分子量が４０万〜２００万の範囲にあるアクリル系重合体が水に分散されているアクリル系エマルジョンとを混合してなるアクリルエマルジョン組成物。
【発明の詳細な説明】
【０００１】
【発明の属する技術分野】
本発明は、アクリルエマルジョン組成物に関し、更に詳しくは、粘着付与樹脂を一体に複合したアクリルエマルジョン組成物に関する。
【０００２】
【従来の技術】
近年、アクリル系粘着剤は、その優れた物性バランスや耐久性から、天然ゴム、合成ゴム系粘着剤に替わって広く使用されるようになってきている。就中、有機溶剤中毒、火災等の作業環境問題やハイドロカーボン等の環境問題に対処して無溶剤型アクリル系粘着剤、特にアクリル系エマルジョン型粘着剤が汎用されるようになってきている。
【０００３】
一方、アクリル系粘着剤に、炭化水素系、テルペン系、ロジン系等の粘着付与樹脂を添加することによって、粘着物性、特にポリオレフィン系樹脂等の被着体に対する接着性を向上せしめることはよく知られ、実施されているとこである。アクリル系エマルジョン型粘着剤においても、上記粘着付与樹脂を添加を添加して粘着物性を向上せしめる試みは数多くなされている。
しかし、いずれの試みも、粘着物性の幾つかが向上するが、反面粘着物性の幾つかは却って悪くなる等の問題がある。
【０００４】
例えば、特開昭６３−２５６６７２号公報には、アクリル系重合体エマルジョンに、軟化点が１１０〜１５０℃のロジン変性フェノール樹脂等の数種の粘着付与樹脂エマルジョンとからなる水性粘着剤組成物が開示され、ポリプロピレン、ポリエチレン等のポリオレフィン基材特にその曲面に対する密着性、即ち耐フラッギング性ができるとその効果を記載している。
しかし、上記特開昭６３−２５６６７２号公報に開示された水性粘着剤組成物は、機械的安定性（例えば、塗工安定性）が著しく悪化してしまう。
【０００５】
又、特開昭５８−１８５６６８号公報には、架橋性を有する単量体を含むアクリル系単量体の混合物に粘着付与樹脂を溶解もしくは分散した配合物、または、この配合物を乳化剤を含有する水中に分散した乳化配合物を、水と乳化剤と重合触媒を含有する重合液に、連続的に添加しつつ重合を行う粘着付与樹脂を含有した耐水性のすぐれた共重合体エマルジョン型接着剤の製造方法が開示されている。しかし、上記特開昭５８−１８５６６８号公報に開示された耐水性のすぐれた共重合体エマルジョン型接着剤の製造方法は、多量の粘着付与樹脂を添加すると重合安定性が悪化してしまうという問題点を有する。
【０００６】
【発明が解決しようとする課題】
本発明は、叙上の事実に鑑みなされたものであって、その目的とするところは、機械的安定性を有する粘着付与樹脂が一体に混合されたアクリルエマルジョン組成物を提供するにある。
【０００７】
【課題を解決するための手段】
請求項１記載の本発明は、１種以上の（メタ）アクリル系モノマーと１種以上の親水性−親油性の均衡（Ｈｙｄｒｏｐｈｉｌｉｃ−Ｌｉｐｏｐｈｉｌｉｃ−Ｂａｌａｎｃｅ）  が１２〜２０の範囲にあるエチレンオキサイド系のノニオン性の親水基を有するモノマーとから得られるアクリル系共重合体に、粘着付与樹脂を混合した後、該混合物を水に分散してなるアクリルエマルジョン組成物をその要旨とするものである。
【０００８】
請求項２記載の本発明は、請求項１記載のアクリルエマルジョン組成物に、上記アクリルエマルジョン組成物に用いられたアクリル系共重合体以外のアクリル系重合体が水に分散されているアクリル系エマルジョンを混合してなるアクリルエマルジョン組成物をその要旨とするものである。
【０００９】
又、請求項３記載の本発明は、重量平均分子量５万〜２０万の範囲にあるアクリル系共重合体を用いた請求項１記載のアクリルエマルジョン組成物と、重量平均分子量が４０万〜２００万の範囲にあるアクリル系重合体が水に分散されているアクリル系エマルジョンとを混合してなるアクリルエマルジョン組成物をその要旨とするものである。
【００１０】
上記（メタ）アクリル系モノマーとは、分子中に（メタ）アクリロイル基を有する化合物であれば、特に限定されるものではないが、例えば、メチルアクリレート、エチルアクリレート、ｎ−ブチルアクリレート、２−エチルヘキシルアクリレート、イソオクチルアクリレート、イソノニルアクリレート、ラウリルアクリレート、アクリル酸、メタクリル酸、アクリルアミド、メタクリルアミド、Ｎ−イソプロピルアクリルアミド、２−ヒドロキシエチルアクリレート、２−ヒドロキシエチルメタクリレート、４−ヒドロキシブチルアクリレート等が挙げられる。
【００１１】
上記（メタ）アクリル系モノマーに、必要に応じ、上記１種以上の（メタ）アクリル系モノマー以外の、例えば、マレイン酸、イタコン酸、Ｎ−ビニルピロリドン、Ｎ−ビニルカプロラクタム、スチレン、酢酸ビニル等の共重合可能なモノマー、各種マクロモノマー、多官能（メタ）アクリレート等が共重合されてもよい。又、これらのモノマーやマクロモノマーは、上記（メタ）アクリル系モノマー以外のモノマーは、単独で用いられてもよいが、２種以上が併用されてもよい。
上記１種以上の（メタ）アクリル系モノマー以外の上記モノマーやマクロモノマーの配合量は、上記１種以上の（メタ）アクリル系モノマー１００重量部に対し、０〜１００重量部が好ましい。
【００１２】
上記ノニオン性の親水基を有するモノマーとは、親水性−親油性の均衡（Ｈｙｄｒｏｐｈｉｌｉｃ−Ｌｉｐｏｐｈｉｌｉｃ−Ｂａｌａｎｃｅ、以下、ＨＬＢと略称する）  が１２〜２０の範囲にあるエチレンオキサイド系のノニオン成分と、上記（メタ）アクリル系モノマー及びこれら以外のモノマーやマクロモノマーと共重合可能な二重結合とを有する化合物であって、該特性以外、特に限定されるものではないが、例えば、ポリオキシエチレンモノメタクリレート（日本油脂社製、商品名：ブレンマーＰＥ−２００、ブレンマーＰＥ−３５０のブレンマーＰＥシリーズ）、メトキシポリオキシエチレンモノメタクリレート（日本油脂社製、商品名：ブレンマーＰＭＥ−２００、ブレンマーＰＭＥ−４００、ブレンマーＰＭＥ−４０００のブレンマーＰＭＥシリーズ）、アリル化（メトキシ）ポリオキシエチレン（日本油脂社製、商品名：ユニオックスＰＫＡ−５００１〜５０１０のユニオックスＰＫＡシリーズ）、プロペニル基付加ポリオキシエチレンノニルフェニルエーテル（第一工業製薬社製、商品名：アクアロンＲＮ−１０、アクアロンＲＮ−２０、アクアロンＲＮ−３０、アクアロンＲＮ−４０のアクアロンＲＮシリーズ）、アリル基付加ポリオキシエチレンノニルフェニルエーテル（旭電化社製、商品名：アデカリソープＮＥ−２０、アデカリソープＮＥ−３０、アデカリソープＮＥ−４０のアデカリソープＮＥシリーズ）等が挙げられる。又、上記ノニオン性の親水基を有するモノマーは、単独で用いられてもよいが、２種以上が併用されてもよい。
【００１３】
上記ノニオン性の親水基を有するモノマーのＨＬＢは、上記エチレンオキサイド系のノニオン成分の重量分率を次式（１）で示される如く５で除した値で定義される。
ＨＬＢ＝（Ｅ／５）  ・・・（１）
（但し、Ｅはポリオキシエチレン部分の重量分率）
【００１４】
上記ノニオン性の親水基を有するモノマーのＨＬＢが１２未満である場合、アクリルエマルジョン組成物の分散性が悪く、安定なＯ／Ｗ型エマルジョンが得られない。
上記ノニオン性の親水基を有するモノマーの配合量は、上記１種以上の（メタ）アクリル系モノマー１００重量部に対し、好ましくは１〜３０重量部、更に好ましくは３〜２０重量部である。
【００１５】
上記ノニオン性の親水基を有するモノマーの他に、必要に応じ、スルホン酸塩、硫酸塩、燐酸塩、カルボン酸塩等のアニオン性の親水基を有するモノマーが用いられてもよい。
上記アニオン性の親水基を有するモノマーとしては、例えば、アリル基付加ポリオキシエチレンアルキルフェニルエーテルスルホン酸塩類、プロペニル基付加ポリオキシエチレンアルキルフェニルエーテルスルホン酸塩類等のアニオン性の親水基を有するモノマーが挙げられる。
上記アニオン性の親水基を有するモノマーの配合量は、上記１種以上の（メタ）アクリル系モノマー１００重量部に対し、好ましくは０〜５重量部、更に好ましくは０．３〜３重量部である。
【００１６】
上記１種以上の（メタ）アクリル系モノマーと１種以上のノニオン性の親水基を有するモノマー等を共重合する方法は、特に限定されるものではないが、例えば、溶液重合法、紫外線（ＵＶ）重合法、乳化重合法、懸濁重合法等が挙げられる。
上記共重合に際し、用いられる重合開始剤は、特に限定されるものではないが、例えば、過硫酸カリウム、過硫酸アンモニウム等の過硫酸塩、アゾビスシアノバレリン酸等の水溶性アゾ化合物、過酸化水素等と還元剤を併用したレドックス系重合開始剤が挙げられる。
上記重合開始剤の添加量は、上記１種以上の（メタ）アクリル系モノマー１００重量部に対し、０．０１〜１重量部程度である。
【００１７】
又、得られるアクリル系共重合体の分子量を調整するため、必要に応じ、ドデシルメルカプタン等の連鎖移動剤が用いられてもよい。上記連鎖移動剤の添加量は、上記１種以上の（メタ）アクリル系モノマー１００重量部に対し、０〜０．５重量部程度である。
【００１８】
上記の如くして得られるアクリル系エマルジョンは、粘度を調整するため、必要に応じ、ポリアクリル酸塩、水溶性ウレタン樹脂等の粘度調整剤が用いられてもよい。上記粘度調整剤の添加量は、上記１種以上の（メタ）アクリル系モノマー１００重量部に対し、０〜２重量部程度である。
【００１９】
又、上記アクリル系エマルジョンは、得られる塗膜の凝集力を高めるため、必要に応じ、アジリジン系架橋剤、ブロック型や自己乳化型のイソシアネート系架橋剤、カルボジイミド系架橋剤、金属系架橋剤等の架橋剤が用いられてもよい。上記架橋剤の配合量は、上記１種以上の（メタ）アクリル系モノマー１００重量部に対し、０〜３０重量部程度である。
【００２０】
又、上記アクリル系エマルジョンは、必要に応じ、酸化防止剤、光安定剤、防腐剤、着色剤等の添加剤が添加されてもよい。
【００２１】
請求項２記載の本発明のアクリルエマルジョン組成物において、請求項１記載のアクリル系共重合体以外のアクリル系重合体は、上記の記載通りのアクリル系重合体であれば特に限定されるものではないが、例えば、メチルアクリレート、メチルメタクリレート、エチルメタクリレート、エチルアクリレート、ｎ−ブチルアクリレート、２−エチルヘキシルアクリレート、イソオクチルアクリレート、イソノニルアクリレート、ラウリルアクリレート等の（メタ）アクリレート１００重量部に対し、アクリル酸、メタクリル酸、マレイン酸、イタコン酸等のカルボキシル基を有するモノマー、２−ヒドロキシエチルアクリレート、２−ヒドロキシエチルメタクリレート、４−ヒドロキシブチルアクリレート等のヒドロキシル基を有するモノマー、Ｎ−ビニルピロリドン、Ｎ−ビニルカプロラクタアクリルアミド、メタクリルアミド、Ｎ−イソプロピルアクリルアミド等の窒素含有モノマー等の官能基を有するモノマーを２０重量部以下、更に好ましくは１０重量部以下配合したアクリル系共重合体が好適に使用される。
【００２２】
請求項３記載の本発明のアクリルエマルジョン組成物において、請求項１記載のアクリル系共重合体の重量平均分子量は、５万〜２０万の範囲に限定される。上記アクリル系共重合体の重量平均分子量が、５万未満では、アクリルエマルジョン組成物から得られる塗膜の凝集力、耐熱性等が低小であり、機械的強度も充分に得られない。又、上記重量平均分子量が、２０万を超える場合には、上記アクリル系共重合体を水分散してアクリルエマルジョン組成物を調製するに際して、使用する溶剤量が多くなる等、エマルジョン調製工程でのエネルギーロスが大きい。
【００２３】
請求項３記載の本発明のアクリルエマルジョン組成物において、重量平均分子量５万〜２０万の範囲にあるアクリル系共重合体を用いた請求項１記載のアクリルエマルジョン組成物に混合されるアクリル系重合体の重量平均分子量が４０万〜２００万の範囲に限定される。
【００２４】
上記アクリル系重合体の重量平均分子量が４０万未満では、アクリルエマルジョン組成物から得られる塗膜の凝集力が低小であり、引張強度等の機械的強度も充分に得られない。又、上記重量平均分子量が、２００万を超える場合には、上記アクリルエマルジョン組成物の粘着力が低小となる。
【００２５】
上記重量平均分子量が４０万〜２００万のアクリル系重合体は、重量平均分子量が４０万〜２００万の請求項１記載のアクリル系共重合体であってもよく、又、一般に市場で入手できる通常のアクリル系重合体もしくはアクリル系共重合体であってもよい。
【００２６】
上記アクリル系エマルジョンを調製するに際して、乳化剤が用いられてもよい。
上記乳化剤は、特に限定されるものではないが、例えば、ドデシルベンゼンスルホン酸塩類、アルキル硫酸塩類、ポリオキシエチレンアルキルフェニルエーテルスルホン酸塩類等のアニオン系乳化剤、ポリオキシエチレンアルキルフェニルエーテル、ポリオキシエチレンアルキルエーテル等のノニオン系乳化剤等が挙げられる。
又、請求項１記載の本発明のアクリルエマルジョン組成物において用いたポリオキシエチレンモノメタクリレート、メトキシポリオキシエチレンモノメタクリレート、アリル化（メトキシ）ポリオキシエチレン、プロペニル基付加ポリオキシエチレンノニルフェニルエーテル、アリル基付加ポリオキシエチレンノニルフェニルエーテルのノニオン性の親水基を有するモノマーやアリル基付加ポリオキシエチレンアルキルフェニルエーテルスルホン酸塩類、プロペニル基付加ポリオキシエチレンアルキルフェニルエーテルスルホン酸塩類等のアニオン性の親水基を有するモノマーも上記乳化剤として好適に用いられる。
【００２７】
上記粘着付与樹脂は、特に限定されるものではないが、例えば、ガムロジン、トール油ロジン、ウッドロジン、重合ロジン、水添ロジン、不均化ロジン、ロジンエステル、重合ロジンエステル、水添ロジンエステル、不均化ロジンエステル、ロジン変成フェノール樹脂等のロジン系粘着付与樹脂、テルペン樹脂、水添テルペン樹脂、フェノール樹脂、テルペンフェノール樹脂、水添テルペンフェノール樹脂、キシレン樹脂、脂肪族系石油樹脂、脂環族系石油樹脂、芳香族系石油樹脂、クマロン樹脂、スチレン系樹脂等からなる粘着付与樹脂が挙げられる。又、これらの粘着付与樹脂は、単独で用いられてもよいが、２種以上が併用されてもよい。又、上記粘着付与樹脂の軟化点は、好ましくは０℃以上、更に好ましくは１００℃以上である。
上記粘着付与樹脂の配合量は、上記１種以上の（メタ）アクリル系モノマー１００重量部に対し、好ましくは５〜１００重量部、更に好ましくは１０〜７０重量部である。
【００２８】
請求項１記載の本発明のアクリルエマルジョン組成物は、叙上の如く構成されているので、一般に、機械的安定性が低下する粘着付与樹脂を配合したアクリルエマルジョン組成物にあって、上記アクリル系共重合体が粘着付与樹脂分子を包み込んでいるのであろうか、低濃度においても優れた被膜形成能と強固な接着性を有し、分散安定性がよく、優れた機械的安定性を示す。従って、高剪断力が負荷される用途においても安定して使用でき、且つ、化学的安定性においても優れた性能を示す。
【００２９】
請求項２記載の本発明のアクリルエマルジョン組成物は、叙上の如く構成されているので、一般に、機械的安定性が低下する粘着付与樹脂を配合したアクリルエマルジョン組成物にあって、請求項１記載のアクリルエマルジョン組成物に用いられたアクリル系共重合体が粘着付与樹脂分子を包み込んでいるのであろうか、極めて優れた機械的安定性を示し、請求項１記載のアクリルエマルジョン組成物に用いられたアクリル系共重合体以外のアクリル系重合体の示す被膜形成能と相俟って低濃度においても優れた被膜形成能と強固な接着性を有し、分散安定性がよく、優れた機械的安定性を示し、従って、高剪断力が負荷される用途においても安定して使用でき、且つ、化学的安定性においても優れた性能を示すものと推定される。
【００３０】
請求項３記載の本発明のアクリルエマルジョン組成物は、叙上の如く構成されているので、一般に、機械的安定性が低下する粘着付与樹脂を配合したアクリルエマルジョン組成物にあって、重量平均分子量５万〜２０万の範囲にあるアクリル系共重合体を用いた請求項１記載のアクリルエマルジョン組成物粘着付与樹脂分子を包み込んでいるのであろうか、極めて優れた機械的安定性を示し、重量平均分子量４０万〜２００万の範囲にあるアクリル系重合体を用いたアクリル系エマルジョンの被膜形成能と相俟って低濃度においても優れた被膜形成能と強固な接着性を有し、分散安定性がよく、優れた機械的安定性を示し、従って、高剪断力が負荷される用途においても安定して使用でき、且つ、化学的安定性においても優れた性能を示すものと推定される。
【００３１】
【発明の実施の形態】
以下に実施例を掲げて、本発明の実施の態様を更に詳しく説明するが、本発明はこれら実施例のみに限定されるものではない。
【００３２】
（実施例１）
ｎ−ブチルアクリレート４３重量部、２−エチルヘキシルアクリレート４３重量部、アクリル酸４重量部、ブレンマーＰＥ−３５０（商品名、日本油脂社製、エチレングリコール８個の重縮合体の末端をモノアクリレートエステル化したもの）１０重量部、ベンゾイルパーオキサイド０．２重量部及びドデシルメルカプタン０．０３重量部を、酢酸エチル中で８時間反応させ、固形分４０重量％のアクリル系ポリマー溶液を得た。
【００３３】
上記アクリル系ポリマー溶液に、粘着付与樹脂（荒川化学社製、商品名：スーパーエステルＡ−１００、不均化ロジンエステル）の酢酸エチル溶液を固形分重量比で、（アクリル系ポリマー）：（粘着付与樹脂）＝１００：３０で混合し、充分混合して上記アクリル系ポリマー及び粘着付与樹脂が一体化した酢酸エチル溶液を作製し、次いで、イオン交換水に常法に従い分散し、溶剤除去を行って、固形分５０重量％のアクリルエマルジョンを作製した。
【００３４】
（実施例２）
実施例１の重合性組成物の内、ベンゾイルパーオキサイドを除き、光硬化剤（日本チバガイギー社製、商品名：イルガキュア６５１）０．１重量部を配合し、実施例１の酢酸エチルを溶媒とする溶液重合に替えて、高圧水銀灯を用いた紫外線重合によって重合し、該重合反応生成物を酢酸エチルに溶解して固形分４０重量％のアクリル系ポリマー溶液を得たこと以外、実施例１と同様にして固形分５０重量％のアクリルエマルジョンを作製した。
【００３５】
（実施例３）
実施例１の重合性組成物の内、ベンゾイルパーオキサイドを除き、ドデシルメルカプタンの配合量を０．０３重量部から０．０５重量部に変更し、イオン交換水に分散し、過硫酸アンモニウム０．１重量部を用いて常法に従い、乳化重合によって重合し、該重合反応生成物を乾燥した後、酢酸エチルに溶解して固形分４０重量％のアクリル系ポリマー溶液を得たこと以外、実施例１と同様にして固形分５０重量％のアクリルエマルジョンを作製した。
【００３６】
（比較例１）
ｎ−ブチルアクリレート４８重量部、２−エチルヘキシルアクリレート４８重量部、アクリル酸４重量部、プロペニル基付加ポリオキシエチレンノニルフェニルエーテル硫酸アンモニウム塩（第一工業製薬社製、商品名：アクアロンＨＳ−１０）０．６重量部及びドデシルメルカプタン０．０５重量部を、イオン交換水に分散し、過硫酸アンモニウム０．１重量部を用いて常法に従い、乳化重合によって重合し、該重合反応によって得られたアクリルエマルジョンに、粘着付与樹脂（荒川化学社製、商品名：スーパーエステルＥ−７２０、不均化ロジンエステルのエマルジョン）を固形分重量比で、（アクリル系ポリマー）：（粘着付与樹脂）＝１００：３０で混合して固形分５０重量％のアクリルエマルジョンを作製した。
【００３７】
（比較例２）
比較例１の重合性組成物の内、ドデシルメルカプタンを除いた重合性組成物と実施例１の粘着付与樹脂を重量比１００：３０で混合し、該混合組成物をイオン交換水に分散し、過硫酸アンモニウム０．１重量部を用いて常法に従い、乳化重合によって重合し、固形分５０重量％のアクリルエマルジョンを作製した。
【００３８】
（実施例４）
アクリルエマルジョン−１の調製：
ｎ−ブチルアクリレート４８重量部、２−エチルヘキシルアクリレート４８重量部、アクリル酸４重量部、プロペニル基付加ポリオキシエチレンノニルフェニルエーテル硫酸アンモニウム塩（第一工業製薬社製、商品名：アクアロンＨＳ−１０）０．６重量部及びドデシルメルカプタン０．０５重量部を、イオン交換水に分散し、固形分５０重量％のアクリルエマルジョン−１を作製した。
【００３９】
アクリルエマルジョン−２の調製：
実施例１の重合反応生成物のアクリル系ポリマー溶液に、粘着付与樹脂（スーパーエステルＡ−１００）の酢酸エチル溶液を固形分重量比で、（アクリル系ポリマー）：（粘着付与樹脂）＝１：１で混合したこと以外、実施例１と同様にして固形分５０重量％のアクリルエマルジョン−２を作製した。
【００４０】
上記アクリルエマルジョン−１とアクリルエマルジョン−２を、固形分重量比で、（アクリル系ポリマー）：（粘着付与樹脂）＝１００：３０となるように混合し、アクリルエマルジョン（固形分５０重量％）を作製した。
【００４１】
（実施例５）
実施例４のアクリルエマルジョン−２の調製に際し、実施例１の重合反応生成物のアクリル系ポリマー溶液に替えて、実施例２の重合反応生成物のアクリル系ポリマー溶液を用いたこと以外、実施例４と同様にしてアクリルエマルジョン（固形分５０重量％）を作製した。
【００４２】
（実施例６）
実施例４のアクリルエマルジョン−２の調製に際し、実施例１の重合反応生成物のアクリル系ポリマー溶液に替えて、実施例３の重合反応生成物のアクリル系ポリマー溶液を用いたこと以外、実施例４と同様にしてアクリルエマルジョン（固形分５０重量％）を作製した。
【００４３】
（比較例３）
実施例４のアクリルエマルジョン−１と比較例１の粘着付与樹脂（スーパーエステルＥ−７２０）を固形分重量比で、（アクリル系ポリマー）：（粘着付与樹脂）＝１００：３０となるように混合し、アクリルエマルジョン（固形分５０重量％）を作製した。
【００４４】
尚、上記実施例及び比較例で用いた「エマルジョンの固形分」は、以下に示す方法によって測定した。
（固形分の測定方法）
アルミニウムカップにエマルジョン１．５ｇを採り、１１０℃で３時間乾燥し、該乾燥残量（重量：ｇ）を採取エマルジョン重量（１．５ｇ）で除した値の百分率を固形分とした。
【００４５】
上記実施例及び比較例で得られたアクリルエマルジョンの機械的安定性を評価するため、下記に示した方法によって試験した。試験結果は表１に示す。
【００４６】
１．機械的安定性（％）：
マーロン型機械的安定性試験機（協和界面化学社製、商品名：エマルジョン・ラテックス機械的安定性実測−記録計ＣＭＳ−Ａ型）にて、５０ｇのエマルジョンを試料として試験容器に採取し、１０ｋｇ／ｃｍ２  の圧力下で、１０００ｒｐｍで５分間回転した後、上記試験容器内の凝集物を１００メッシュの金網で濾過し、１１０℃で３時間乾燥し、次式の如く、該乾燥残量（重量：ｇ）を採取エマルジョン重量（５０ｇ）で除した値の百分率を機械的安定性（％）とした。
【００４７】
【数１】
0003597935.tif 000002
【００４８】
【表１】
0003597935.tif 000003
【００４９】
【発明の効果】
本発明のアクリルエマルジョン組成物は、叙上の如く構成されているので、低濃度においても優れた被膜形成能と強固な接着性を有し、分散安定性がよく、優れた機械的安定性を示す。従って、高剪断力が負荷される用途においても安定して使用でき、且つ、化学的安定性においても優れた性能を示す。